(57)【要約】【課題】アルミニウム材の樹脂に対する接合性を向上させるための表面処理液、及びこれを用いた接合技術を提供すること。【解決手段】（Ａ）アルカリ、（Ｂ）亜鉛イオン源、（Ｃ）糖酸又は糖アルコールのグルコン酸塩、ソルビトール、及びマンニトールからなる群より選択される少なくとも１種のキレート剤、並びに（Ｄ）金属塩を含有する、アルミニウム材の樹脂に対する接合性を向上させるための表面処理液。【選択図】なし【特許請求の範囲】
【請求項１】
（Ａ）アルカリ、（Ｂ）亜鉛イオン源、（Ｃ）グルコン酸塩、ソルビトール、及びマンニトールからなる群より選択される少なくとも１種のキレート剤、並びに（Ｄ）金属塩を含有する、アルミニウム材の樹脂に対する接合性を向上させるための表面処理液。
【請求項２】
前記金属塩（Ｄ）が、鉄塩、及び銅塩からなる群より選択される少なくとも１種である、請求項１に記載の表面処理液。
【請求項３】
前記金属塩（Ｄ）が、硝酸塩、硫酸塩、及び酢酸塩からなる群より選択される少なくとも１種である、請求項１又は２に記載の表面処理液。
【請求項４】
前記金属塩（Ｄ）が硝酸鉄、硫酸鉄、硝酸銅、及び硫酸銅からなる群より選択される少なくとも１種である、請求項１〜３のいずれかに記載の表面処理液
【請求項５】
前記金属塩（Ｄ）の含有割合が０．００３〜０．３ｍｏｌ／Ｌである、請求項１〜４のいずれかに記載の表面処理液。
【請求項６】
さらに（Ｅ）キレート剤として、サリチル酸、酢酸、グリシン、酒石酸、エチレンジアミン四酢酸、リンゴ酸、及びクエン酸からなる群より選択される少なくとも１種を含む、請求項１〜５のいずれかに記載の表面処理液。
【請求項７】
前記記載のキレート剤（Ｅ）が、サリチル酸、及び酢酸からなる群より選択される少なくとも１種である、請求項６に記載の表面処理液。
【請求項８】
前記記載のキレート剤（Ｅ）の含有割合が０．００５〜０．５ｍｏｌ／Ｌである、請求項６又は７に記載の表面処理液。
【請求項９】
前記アルカリ（Ａ）が、水酸化ナトリウム、及び水酸化カリウムからなる群より選択される少なくとも１種である、請求項１〜８のいずれかに記載の表面処理液。
【請求項１０】
（工程１）請求項１〜９のいずれかに記載の表面処理液でアルミニウム材を処理する工程を含む、アルミニウム材の樹脂に対する接合性を向上させる方法。
【請求項１１】
さらに、（工程２）前記工程１で得られたアルミニウム材をスマット除去処理する工程を含む、請求項１０に記載の方法。
【請求項１２】
（工程１）請求項１〜９のいずれかに記載の表面処理液でアルミニウム材を処理する工程を含む、樹脂に対する接合性が向上されたアルミニウム材を製造する方法。
【請求項１３】
（工程１）請求項１〜９のいずれかに記載の表面処理液でアルミニウム材を処理する工程を含む表面処理方法で得られたアルミニウム材と、樹脂とが接合してなる、複合材料。
【請求項１４】
（工程１）請求項１〜９のいずれかに記載の表面処理液でアルミニウム材を処理する工程を含む表面処理方法で得られたアルミニウム材と、樹脂とを接合する工程を含む、複合材料の製造方法。
【発明の詳細な説明】
【技術分野】
【０００１】
本発明は、アルミニウム材の樹脂に対する接合性を向上させるための表面処理液等に関する。
【背景技術】
【０００２】
近年、自動車の各種センサー部品、家庭電化製品部品、産業機器部品等の分野では、放熱性の高いアルミニウム又はアルミニウム合金からなるアルミニウム材と、絶縁性能が高く、軽量でしかも安価である熱可塑性樹脂製の樹脂成形体とを一体に接合したアルミ樹脂接合体が幅広く用いられるようになり、また、その用途が拡大している。
【０００３】
特許文献１では、亜鉛イオン含有アルカリ水溶液を用いてアルミニウム材の表面に酸素含有皮膜を形成することにより、熱可塑性樹脂との接合性を向上させる技術が開示されている。しかしながら、この技術では接合対象の樹脂が特定の樹脂に限られ、また接合性も十分とはいえなかった。
【先行技術文献】
【特許文献】
【０００４】
【特許文献１】特許第５７７２９６６号公報
【発明の概要】
【発明が解決しようとする課題】
【０００５】
本発明は、アルミニウム材の樹脂に対する接合性を向上させるための表面処理液、及びこれを用いた接合技術を提供することを課題とする。
【課題を解決するための手段】
【０００６】
本発明者は上記課題に鑑みて鋭意研究を進めた結果、（Ａ）アルカリ、（Ｂ）亜鉛イオン源、（Ｃ）グルコン酸塩、ソルビトール、及びマンニトールからなる群より選択される少なくとも１種のキレート剤、並びに（Ｄ）金属塩を含有する表面処理液を用いることによって、上記課題を解決できることを見出した。また、さらにキレート剤を加えることによって、接合性をより向上できることを見出した。本発明者は、この知見に基づいてさらに研究を進めた結果、本発明を完成させた。
【０００７】
即ち、本発明は、下記の態様を包含する：
項１．  （Ａ）アルカリ、（Ｂ）亜鉛イオン源、（Ｃ）グルコン酸塩、ソルビトール、及びマンニトールからなる群より選択される少なくとも１種のキレート剤、並びに（Ｄ）金属塩を含有する、アルミニウム材の樹脂に対する接合性を向上させるための表面処理液。
【０００８】
項２．  前記金属塩（Ｄ）が、鉄塩、及び銅塩からなる群より選択される少なくとも１種である、項１に記載の表面処理液。
【０００９】
項３．  前記金属塩（Ｄ）が、硝酸塩、硫酸塩、及び酢酸塩からなる群より選択される少なくとも１種である、項１又は２に記載の表面処理液。
【００１０】
項４．  前記金属塩（Ｄ）が硝酸鉄、硫酸鉄、硝酸銅、及び硫酸銅からなる群より選択される少なくとも１種である、項１〜３のいずれかに記載の表面処理液
【００１１】
項５．  前記金属塩（Ｄ）の含有割合が０．００３〜０．３ｍｏｌ／Ｌである、項１〜４のいずれかに記載の表面処理液。
【００１２】
項６．  さらに（Ｅ）キレート剤として、サリチル酸、酢酸、グリシン、酒石酸、エチレンジアミン四酢酸、リンゴ酸、及びクエン酸からなる群より選択される少なくとも１種を含む、項１〜５のいずれかに記載の表面処理液。
【００１３】
項７．  前記記載のキレート剤（Ｅ）が、サリチル酸、及び酢酸からなる群より選択される少なくとも１種である、項６に記載の表面処理液。
【００１４】
項８．  前記記載のキレート剤（Ｅ）の含有割合が０．００５〜０．５ｍｏｌ／Ｌである、項６又は７に記載の表面処理液。
【００１５】
項９．  前記アルカリ（Ａ）が、水酸化ナトリウム、及び水酸化カリウムからなる群より選択される少なくとも１種である、項１〜８のいずれかに記載の表面処理液。
【００１６】
項１０．  （工程１）項１〜９のいずれかに記載の表面処理液でアルミニウム材を処理する工程を含む、アルミニウム材の樹脂に対する接合性を向上させる方法。
【００１７】
項１１．  さらに、（工程２）前記工程１で得られたアルミニウム材をスマット除去処理する工程を含む、項１０に記載の方法。
【００１８】
項１２．  （工程１）項１〜９のいずれかに記載の表面処理液でアルミニウム材を処理する工程を含む、樹脂に対する接合性が向上されたアルミニウム材を製造する方法。
【００１９】
項１３．  （工程１）項１〜９のいずれかに記載の表面処理液でアルミニウム材を処理する工程を含む表面処理方法で得られたアルミニウム材と、樹脂とが接合してなる、複合材料。
【００２０】
項１４．  （工程１）項１〜９のいずれかに記載の表面処理液でアルミニウム材を処理する工程を含む表面処理方法で得られたアルミニウム材と、樹脂とを接合する工程を含む、複合材料の製造方法。
【発明の効果】
【００２１】
本発明によれば、アルミニウム材の樹脂に対する接合性を向上させるための表面処理液、及びこれを用いた接合技術を提供することができる。
【発明を実施するための形態】
【００２２】
本明細書中において、「含有」及び「含む」なる表現については、「含有」、「含む」、「実質的にからなる」及び「のみからなる」という概念を含む。
【００２３】
本発明は、その一態様において、（Ａ）アルカリ、（Ｂ）亜鉛イオン源、（Ｃ）糖酸又は糖アルコールからなる群より選択される少なくとも１種のキレート剤、並びに（Ｄ）金属塩を含有する、アルミニウム材の樹脂に対する接合性を向上させるための表面処理液（本明細書において、「本発明の表面処理液」と示すこともある。）、及びこれを用いた接合技術に関する。以下にこれらについて説明する。
【００２４】
アルカリとしては、特に制限されないが、例えばナトリウム、カリウム等のアルカリ金属の水酸化物（例えば水酸化ナトリウム、水酸化カリウム等）；  マグネシウム、カルシウム等のアルカリ土類金属の水酸化物（例えば水酸化マグネシウム、水酸化カルシウム等）等が挙げられる。これらの中でも、好ましくはアルカリ金属の水酸化物が挙げられ、より好ましくは水酸化ナトリウム、水酸化カリウムが挙げられ、さらに好ましくは水酸化ナトリウムが挙げられる。
【００２５】
アルカリは、１種単独であってもよいし、２種以上の組み合わせであってもよい。
【００２６】
本発明の表面処理液におけるアルカリの濃度は、特に制限されない。該濃度は、例えば０．２５〜８０ｍｏｌ／Ｌ、好ましくは１〜５０ｍｏｌ／Ｌ、より好ましくは３〜２０ｍｏｌ／Ｌ、さらに好ましくは７〜１０ｍｏｌ／Ｌである。
【００２７】
亜鉛イオン源としては、特に制限されず、水中で亜鉛イオンを電離可能なものを広く使用することができる。亜鉛イオン源としては、例えば酸化亜鉛、硝酸亜鉛、ホウ酸亜鉛、塩化亜鉛、硫酸亜鉛、臭化亜鉛、塩基性炭酸亜鉛、硫化亜鉛等が挙げられる。これらの中でも、好ましくは酸化亜鉛、酢酸亜鉛、硝酸亜鉛、硫酸亜鉛等が挙げられ、より好ましくは酸化亜鉛が挙げられる。
【００２８】
亜鉛イオン源は、１種単独であってもよいし、２種以上の組み合わせであってもよい。
【００２９】
本発明の表面処理液における亜鉛イオン源の濃度は、特に制限されない。該濃度は、例えば０．０２〜７．０ｍｏｌ／Ｌ、好ましくは０．０７〜５．０ｍｏｌ／Ｌ、より好ましくは０．１５〜３．０ｍｏｌ／Ｌ、さらに好ましくは０．３〜１．５ｍｏｌ／Ｌである。
【００３０】
糖酸又は糖アルコールのキレート剤は、特に制限されない。例えば糖酸としては、グルコン酸塩、グルクロン酸塩、グルカル酸塩、ラクトビオン酸塩、Ｎ−アセチルノイラミン酸塩、Ｎ−グライコリルノイラミン酸塩、Ｏ−アセチルノイラミン酸塩、デアミノノイラミン酸塩等があげられる。糖アルコールとしては、ソルビトール、マンニトール、グリセリン、エリトリット、アラビット、キシリット、ガラクチット、イノシトール等が挙げられ、好ましくはグルコン酸塩、ソルビトール、マンニトール、さらに好ましくはグルコン酸塩が挙げられる。
【００３１】
グルコン酸塩としては、特に制限されないが、例えばグルコン酸ナトリウム、グルコン酸カリウム、グルコン酸アンモニウム等が挙げられる。これらの中でも、好ましくはグルコン酸ナトリウムが挙げられる。
【００３２】
糖酸又は糖アルコールのキレート剤は、１種単独であってもよいし、２種以上の組み合わせであってもよい。
【００３３】
本発明の表面処理液における糖酸又は糖アルコールのキレート剤の濃度は、特に制限されない。該濃度は、例えば０．００４〜１．０ｍｏｌ／Ｌ、好ましくは０．０１〜０．８ｍｏｌ／Ｌ、より好ましくは０．０２〜０．５ｍｏｌ／Ｌ、さらに好ましくは０．０５〜０．２ｍｏｌ／Ｌである。
【００３４】
金属塩としては、特に制限されないが、例えば亜鉛以外の遷移金属、例えば鉄、銅、ニッケル、コバルト、マンガン、銀、スズ等の金属の塩が挙げられる。これらの中でも、鉄、銅等の塩が好ましい。塩の種類は特に制限されず、例えば硝酸塩、硫酸塩、酢酸塩等が挙げられる。金属塩として、好ましくは硝酸鉄、硫酸鉄、硝酸銅、硫酸銅が挙げられる。
【００３５】
金属塩は、１種単独であってもよいし、２種以上の組み合わせであってもよい。
【００３６】
本発明の表面処理液における金属塩の濃度は、特に制限されない。該濃度は、例えば０．００３〜０．３ｍｏｌ／Ｌ、好ましくは０．０１〜０．２ｍｏｌ／Ｌ、より好ましくは０．０１５〜０．１ｍｏｌ／Ｌ、さらに好ましくは０．０２〜０．０５ｍｏｌ／Ｌ、よりさらに好ましくは０．０２〜０．０４ｍｏｌ／Ｌである。
【００３７】
本発明の表面処理液は、カルボン酸、ヒドロキシカルボン酸、アミノカルボン酸、及び無機系化合物からなる群より選択される少なくとも１種を有するキレート剤を含有することが好ましい。カルボン酸、ヒドロキシカルボン酸、アミノカルボン酸、無機系化合物を有するキレート剤より選択される少なくとも１種のキレート剤をさらに含有することにより、アルミニウム材の樹脂に対する接合性をさらに向上させることが可能である。
【００３８】
カルボン酸系キレート剤としては、酢酸、しゅう酸塩、マロン酸塩等があげられる。
【００３９】
ヒドロキシカルボン酸系キレート剤としては、グルコン酸以外の、サリチル酸、クエン酸、乳酸、グリコール酸、リンゴ酸、酒石酸、マンデル酸等があげられる。
【００４０】
アミノカルボン酸系キレート剤としては、グリシン、アラニン、エチレンジアミン四酢酸、エチレンジアミン二酢酸、ニトリロ四酢酸、グルタミン酸-N,N-二酢酸、アスパラギン酸-N,N-二酢酸等があげられる。
【００４１】
無機化合物系キレート剤としては、ピロリン酸塩、トリリン酸塩、縮合リン酸塩などがあげられる。
【００４２】
これらの中でも、好ましくはサリチル酸、酢酸が挙げられ、より好ましくはサリチル酸が挙げられる。
【００４３】
カルボン酸、ヒドロキシカルボン酸、アミノカルボン酸、無機系化合物を有するキレート剤は、１種単独であってもよいし、２種以上の組み合わせであってもよい。
【００４４】
本発明の表面処理液におけるカルボン酸、ヒドロキシカルボン酸、アミノカルボン酸、無機系化合物を有するキレート剤の濃度は、特に制限されない。該濃度は、例えば０．００５〜０．５ｍｏｌ／Ｌ、好ましくは０．０１〜０．３ｍｏｌ／Ｌ、より好ましくは０．０２〜０．２ｍｏｌ／Ｌ、さらに好ましくは０．０３〜０．１ｍｏｌ／Ｌ、よりさらに好ましくは０．０４〜０．０７ｍｏｌ／Ｌである。
【００４５】
本発明の表面処理液には、本発明の効果が著しく阻害されない限りにおいて、上記以外の他の成分が含まれていてもよい。他の成分としては、例えばリン酸塩、ホウ酸塩、炭酸塩、硫酸塩、硝酸塩、鉄塩、フッ化物等が挙げられる。
【００４６】
他の成分の含有量は、本発明の処理液１００質量％に対して、例えば０〜５質量％、好ましくは０〜２質量％、より好ましくは０〜１質量％、さらに好ましくは０〜０．１質量％、よりさらに好ましくは０質量％である。
【００４７】
本発明の表面処理液のｐＨは、アルカリ性であり、例えば１０以上、好ましくは１１以上、より好ましくは１２以上、さらに好ましくは１３以上である。
【００４８】
本発明の表面処理液は、溶媒として水を用いて、各成分を適宜混合することにより製造することができる。溶媒としては水のみならず、本発明の効果が著しく阻害されない限りにおいて、水に加えて他の溶媒を追加してもよい。
【００４９】
本発明の表面処理液は、アルミニウム材の樹脂に対する接合性を向上させるために用いることができる。
【００５０】
アルミニウム材としては、処理対象となる表面部分がアルミニウム又はアルミニウム合金によって形成されている物品であれば特に制限されない。例えば、アルミニウム又はアルミニウム合金を材質とする各種の物品のほか、鋼板等の各種の基材上にアルミニウムめっき又はアルミニウム合金めっき皮膜を形成した物品、溶融アルミニウムめっき処理を施した物品、鋳物、ダイキャスト等を使用することができる。アルミニウム合金としては特に限定されず、アルミニウムを主要金属成分とする各種合金を用いることができる。例えば、Ａ１０００系の準アルミニウム、Ａ２０００系の銅及びマンガンを含むアルミニウム合金、Ａ３０００系のアルミニウム−マンガン合金、Ａ４０００系のアルミニウム−シリコン合金、Ａ５０００系のアルミニウム−マグネシウム合金、Ａ６０００系のアルミニウム−マグネシウム−シリコン合金、Ａ７０００系のアルミニウム−亜鉛−マグネシウム合金、Ａ８０００系のアルミニウム−リチウム系合金等を適用対象とすることができる。アルミニウム材の表面は、脱脂処理等の前処理が施されていてもよい。
【００５１】
樹脂としては、特に制限されないが、例えばポリエステル樹脂（例えばポリブチレンテレフタレート等）、ポリオレフィン樹脂、フッ素樹脂、アセテート樹脂、ポリエーテル樹脂、ポリカーボネート樹脂、ポリアクリル樹脂、ポリメタクリル樹脂、ポリスチレン樹脂、ポリアミド樹脂、ポリ塩化ビニル樹脂、ポリアセタール樹脂、ポリ塩化ビニリデン樹脂、ポリフェニレンサルファイド樹脂、ポリイミド樹脂等が挙げられる。
【００５２】
接合性が向上するとは、アルミニウム材と樹脂とを接合させた場合に、接合面でより剥離し難いことを示す。一例として、接合性は、ＪＩＳ  Ｋ６２５６−２に準拠した引っ張り試験により測定することができる。
【００５３】
本発明の表面処理液でアルミニウム材を処理する工程（工程１）を含む方法（方法１）により、アルミニウム材の樹脂に対する接合性を向上させること、樹脂に対する接合性が向上されたアルミニウム材を製造すること等が可能である。
【００５４】
工程１における処理の態様は、アルミニウム材の表面上に本発明の表面処理液が接触可能な態様である限り特に制限されない。該接触方法としては、例えば、塗布、スプレー、浸漬等の方法を採用することができる。より具体的には、例えばディップコート、スプレーコート、ロールコート、スピンコート、バーコート等の公知の方法を採用することができる。
【００５５】
工程１における処理時の温度は、特に制限されないが、例えば１０〜７０℃、好ましくは２０〜６０℃、より好ましくは３０〜５０℃、さらに好ましくは３５〜４５℃である。
【００５６】
工程１における処理時間は、処理温度に応じて異なるが、例えば１０〜２４０秒間、好ましくは３０〜１５０秒間、より好ましくは６０〜１２０秒間である。
【００５７】
方法１においては、工程１の後に、工程１で得られたアルミニウム材をスマット除去処理する工程（工程２）を行うことが好ましい。これにより、接合性をより向上させることができる。
【００５８】
スマット除去処理液としては、不溶解性金属を溶解させる処理液であればよく、本発明では酸が用いられる。酸性処理液としては、例えば塩酸、硝酸、硫酸などが用いられ、好ましくは硝酸が用いられる。
【００５９】
スマット除去処理条件としては、特に限定されないが、処理対象の金属材料と該処理液とが充分に接触できる方法であればよい。通常は、該処理液中に金属材料を浸漬する方法によれば、効率のよい処理が可能となる。処理条件は、特に限定的ではないが、例えば、浸漬法で処理する場合には、処理液の液温を１０〜９０℃程度として、浸漬時間を５秒〜１０分程度とすればよい。
【００６０】
工程１と工程２とのサイクルは、好ましくは複数回（例えば２回）行われる。これにより、接合性をより向上させることができる。
【００６１】
方法１により、樹脂に対する接合性が向上されたアルミニウム材を得ることができる。得られたアルミニウム材と樹脂とを接合する工程（工程ａ）を含む方法（方法２）により、複合材料を製造することができる。
【００６２】
工程ａにおける接合手段としては、特に制限されず、例えばプレス成形等を採用することができる。
【００６３】
方法２により、樹脂とアルミニウム材との接合性がより向上された、樹脂−アルミニウム材複合材料を得ることができる。
【実施例】
【００６４】
以下に、実施例に基づいて本発明を詳細に説明するが、本発明はこれらの実施例によって限定されるものではない。
【００６５】
比較例１及び実施例１〜１１：表面処理液の調製
アルカリ（水酸化ナトリウム）、酸化亜鉛、及びキレート剤１（糖酸又は糖アルコールのキレート剤：グルコン酸ナトリウム、ソルビトール、又はマンニトール）を含有する水溶液を、アルミニウム材の処理液として調製した。処理液中の濃度は、水酸化ナトリウムは（８．２７  ｍｏｌ／Ｌ）、酸化亜鉛は（０．６８ｍｏｌ／Ｌ）、及びグルコン酸ナトリウムは０．１ｍｏｌ／Ｌとした。実施例１〜５については金属塩をさらに添加し、実施例６〜１１については金属塩及びキレート剤２（カルボン酸、ヒドロキシカルボン酸を有するサリチル酸又は酢酸）をさらに添加した。これらの種類及び濃度は下記表１に示す。
【００６６】
試験例１：アルミニウム材の表面処理
アルミニウム板材（Ａ５０５２材およびＡ６０６１材）をトップＡＤＤ−１００（奥野製薬工業製品）１００ｍｌ／Ｌ水溶液に浸漬して、５５℃で２分間処理することにより脱脂した。次いで、得られた脱脂処理済のアルミニウム板材を処理液（比較例１及び実施例１〜１１）に浸漬して４０℃で９０秒間処理した。続いて、得られた処理済アルミニウム板材をトップデスマットＮ−２０（奥野製薬工業製品）に浸漬して５０℃で５分間処理することにより表面に残存するスマットを除去し、水洗した。処理液（比較例１及び実施例１〜１１）による処理とスマット除去処理のサイクルを再度行い、水洗して乾燥させた。
【００６７】
試験例２：フッ素ゴムの接着性評価
試験例１で得られたアルミニウム材にフッ素ゴムを乗せ金型を用いてプレス成型後、引っ張り試験を実施した。引っ張り試験はＪＩＳ  Ｋ６２５６−２に準拠し９０°の剥離試験を行なった。結果を表１に示す。
【００６８】
試験例３：ＰＢＴ樹脂の接着性評価
試験例１で得られたアルミニウム材にＧＦ強化ＰＢＴ樹脂を乗せ金型を用いて成型した。全電動射出成形機（住友重機械工業製、ＳＥ５０ＤＵＺ）を使用し、樹脂温度：２７０℃、金型温度：１４０℃の成型条件で、ＩＳＯ１９０９５−２Ｂ  せん断形状の試験片を作製した。引っ張り試験は速度：５ｍｍ／ｍｉｎで行なった。結果を表１に示す。
【００６９】
結果
【００７０】
【表１】
2019070185.tif 000002
【００７１】
実施例１〜１１の処理液を用いて得られたいずれの試験片も、接着性評価試験後のアルミニウムに樹脂残りが確認された。このことから、これらの試験片は、樹脂と良好な接着状態であったといえる。また、処理液に金属塩を添加することにより、アルミニウム材と樹脂との接合強度が向上することが分かった（比較例１と実施例１〜５との比較）。さらに、金属塩に加えてカルボン酸、ヒドロキシカルボン酸を有するキレート剤２をさらに添加することにより、より接合強度が向上することが分かった（実施例１〜５と実施例６〜１１との比較）。
【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
（Ａ）アルカリ、（Ｂ）亜鉛イオン源、（Ｃ）グルコン酸塩、ソルビトール、及びマンニトールからなる群より選択される少なくとも１種のキレート剤、（Ｄ）金属塩、並びに（Ｅ）キレート剤として、サリチル酸、酢酸、グリシン、酒石酸、リンゴ酸、及びクエン酸からなる群より選択される少なくとも１種を含有する、アルミニウム材の樹脂に対する接合性を向上させるための表面処理液。
【請求項２】
前記金属塩（Ｄ）が、鉄塩、及び銅塩からなる群より選択される少なくとも１種である、請求項１に記載の表面処理液。
【請求項３】
前記金属塩（Ｄ）が、硝酸塩、硫酸塩、及び酢酸塩からなる群より選択される少なくとも１種である、請求項１又は２に記載の表面処理液。
【請求項４】
前記金属塩（Ｄ）が硝酸鉄、硫酸鉄、硝酸銅、及び硫酸銅からなる群より選択される少なくとも１種である、請求項１〜３のいずれかに記載の表面処理液
【請求項５】
前記金属塩（Ｄ）の含有割合が０．００３〜０．３ｍｏｌ／Ｌである、請求項１〜４のいずれかに記載の表面処理液。
【請求項６】
前記記載のキレート剤（Ｅ）が、サリチル酸、及び酢酸からなる群より選択される少なくとも１種である、請求項１〜５のいずれかに記載の表面処理液。
【請求項７】
前記記載のキレート剤（Ｅ）の含有割合が０．００５〜０．５ｍｏｌ／Ｌである、請求項１〜６のいずれかに記載の表面処理液。
【請求項８】
前記アルカリ（Ａ）が、水酸化ナトリウム、及び水酸化カリウムからなる群より選択される少なくとも１種である、請求項１〜７のいずれかに記載の表面処理液。
【請求項９】
（工程１）請求項１〜８のいずれかに記載の表面処理液でアルミニウム材を処理する工程を含む、アルミニウム材の樹脂に対する接合性を向上させる方法。
【請求項１０】
さらに、（工程２）前記工程１で得られたアルミニウム材をスマット除去処理する工程を含む、請求項９に記載の方法。
【請求項１１】
（工程１）請求項１〜８のいずれかに記載の表面処理液でアルミニウム材を処理する工程を含む、樹脂に対する接合性が向上されたアルミニウム材を製造する方法。
【請求項１２】
（工程１）請求項１〜８のいずれかに記載の表面処理液でアルミニウム材を処理する工程を含む表面処理方法で得られたアルミニウム材と、樹脂とが接合してなる、複合材料。
【請求項１３】
（工程１）請求項１〜８のいずれかに記載の表面処理液でアルミニウム材を処理する工程を含む表面処理方法で得られたアルミニウム材と、樹脂とを接合する工程を含む、複合材料の製造方法。
【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
（Ａ）アルカリ、（Ｂ）亜鉛イオン源、（Ｃ）グルコン酸塩、ソルビトール、及びマンニトールからなる群より選択される少なくとも１種のキレート剤、（Ｄ）金属塩、並びに（Ｅ）キレート剤として、サリチル酸、酢酸、グリシン、酒石酸、リンゴ酸、及びクエン酸からなる群より選択される少なくとも１種を含有する、アルミニウム材の樹脂に対する接合性を向上させるための表面処理液。
【請求項２】
前記金属塩（Ｄ）が、鉄塩、及び銅塩からなる群より選択される少なくとも１種である、請求項１に記載の表面処理液。
【請求項３】
前記金属塩（Ｄ）が、硝酸塩、硫酸塩、及び酢酸塩からなる群より選択される少なくとも１種である、請求項１又は２に記載の表面処理液。
【請求項４】
前記金属塩（Ｄ）が硝酸鉄、硫酸鉄、硝酸銅、及び硫酸銅からなる群より選択される少なくとも１種である、請求項１〜３のいずれかに記載の表面処理液
【請求項５】
前記金属塩（Ｄ）の含有割合が０．００３〜０．３ｍｏｌ／Ｌである、請求項１〜４のいずれかに記載の表面処理液。
【請求項６】
前記記載のキレート剤（Ｅ）が、サリチル酸、及び酢酸からなる群より選択される少なくとも１種である、請求項１〜５のいずれかに記載の表面処理液。
【請求項７】
前記記載のキレート剤（Ｅ）の含有割合が０．００５〜０．５ｍｏｌ／Ｌである、請求項１〜６のいずれかに記載の表面処理液。
【請求項８】
前記アルカリ（Ａ）が、水酸化ナトリウム、及び水酸化カリウムからなる群より選択される少なくとも１種である、請求項１〜７のいずれかに記載の表面処理液。
【請求項９】
（工程１）請求項１〜８のいずれかに記載の表面処理液でアルミニウム材を処理する工程を含む、アルミニウム材の樹脂に対する接合性を向上させる方法。
【請求項１０】
さらに、（工程２）前記工程１で得られたアルミニウム材をスマット除去処理する工程を含む、請求項９に記載の方法。
【請求項１１】
（工程１）請求項１〜８のいずれかに記載の表面処理液でアルミニウム材を処理する工程を含む、樹脂に対する接合性が向上されたアルミニウム材を製造する方法。
【請求項１２】
（工程１）請求項１〜８のいずれかに記載の表面処理液でアルミニウム材を処理する工程を含む表面処理方法で得られたアルミニウム材と、樹脂とを接合する工程を含む、複合材料の製造方法。